(57)【要約】【課題】着色粒子の表面に高分子鎖をグラフト化する従来の電気泳動粒子は、グラフト化した高分子鎖の厚みにバラツキがあり、電気泳動粒子の分散性や帯電性が不安定となる。【解決手段】本発明によれば、着色粒子表面に分散性と帯電性を付与する高分子鎖を２種類の異なるリビングラジカル重合開始基からそれぞれリビングラジカル重合によって精密に形成することから、従来の電気泳動粒子より分散性と帯電性に優れた電気泳動粒子、及びその製造方法を提供することができる。【選択図】なし【特許請求の範囲】
【請求項１】
着色粒子の表面に少なくとも２種類の異なる高分子鎖がグラフト化された電気泳動粒子であって、
前記少なくとも２種類の異なる高分子鎖は、前記粒子表面のこれらの異なる高分子鎖に対応するリビングラジカル重合開始基からそれぞれリビングラジカル重合によってグラフト化されており、かつこれらの異なる高分子鎖が電気泳動分散媒中において異なる機能を発現する
ことを特徴とする電気泳動粒子。
【請求項２】
前記リビングラジカル重合の少なくとも一方が、光リビングラジカル重合であることを特徴とする請求項１に記載の電気泳動粒子。
【請求項３】
前記リビングラジカル重合の少なくとも一方が、原子移動ラジカル重合であることを特徴とする請求項１に記載の電気泳動粒子。
【請求項４】
前記リビングラジカル重合の少なくとも一方が、ニトロキシド媒介重合であることを特徴とする請求項１に記載の電気泳動粒子。
【請求項５】
グラフト化された各高分子鎖の分子量分布指数が、１．８以下であることを特徴とする請求項１に記載の電気泳動粒子。
【請求項６】
前記グラフト化された少なくとも２種以上の高分子鎖の異なる機能の一つが、電気泳動分散媒中で分散機能であることを特徴とする請求項１に記載の電気泳動粒子。
【請求項７】
グラフト化された少なくとも２種以上の高分子鎖の異なる機能の一つが、電気泳動分散媒中で帯電機能であることを特徴とする請求項１または６に記載の電気泳動粒子。
【請求項８】
前記着色粒子が、着色剤と高分子からなる複合体微粒子であることを特徴とする請求項１に記載の電気泳動粒子。
【請求項９】
前記着色粒子が、顔料粒子であることを特徴とする請求項１に記載の電気泳動粒子。
【請求項１０】
着色粒子の表面に少なくとも２種類の異なる高分子鎖がグラフト化された電気泳動粒子の製造方法であって、
該粒子表面に少なくとも２種類の異なるリビングラジカル重合開始基を導入する工程、および各リビングラジカル重合開始基からそれぞれリビングラジカル重合によって異なる高分子鎖をグラフト化する工程を含み、
これらの異なる高分子鎖が電気泳動分散媒中において異なる機能を発現する
ことを特徴とする電気泳動粒子の製造方法。
【請求項１１】
請求項１乃至１０のいずれかに記載の電気泳動粒子と電気泳動分散媒を含有することを特徴とする電気泳動分散液。
【請求項１２】
電気泳動粒子と電気泳動分散媒を含有する電気泳動分散液を貯留する容器と、該容器の少なくとも一部に設けられた表示部と、該表示部への前記電気泳動粒子の移動を表示情報に応じて生じさせるための電圧印加手段と、を有し、前記表示部における前記電気泳動粒子の有無により表示を行なう電気泳動表示素子において、
前記電気泳動分散液が、請求項１１に記載の電気泳動分散液であることを特徴とする電気泳動表示素子。
【発明の詳細な説明】
【技術分野】
【０００１】
本発明は、電気泳動表示素子に用いられる電気泳動粒子及びその製造方法と、それを用いた電気泳動素子に関するものである。
【背景技術】
【０００２】
近年、情報機器の発達に伴い、低消費電力且つ薄型の表示素子のニーズが増しており、これらのニーズに合わせた表示素子の研究開発が盛んに行われている。そのような表示素子の１つとして、電気泳動表示素子がある。電気泳動表示素子は、所定間隙を開けた状態に配置された一対の基板を備えており、各基板には電極がそれぞれ形成されている。また基板間隙には、正に帯電されると共に着色された多数の電気泳動粒子、及び電気泳動粒子とは別の色で着色された分散媒が充填されている。更に、隔壁が該間隙を基板の面方向に沿って多数の画素に分割するように配置され、電気泳動粒子の偏在を防止すると共に基板間隙を規定するように構成されている。
【０００３】
このような電気泳動表示素子において、観察者側の電極に正極性の電圧を印加すると共に反対側の電極に負極性の電圧を印加すると、正に帯電されている電気泳動粒子は反対側の電極を覆うように集まり、観察者から表示素子を眺めると、分散媒と同じ色の表示が行われる。一方、観察者側の電極に負極性の電圧を印加すると共に反対側の電極に正極性の電圧を印加すると、電気泳動粒子は観察者側の電極を覆うように集まり、観察者から表示素子を眺めると、電気泳動粒子と同じ色の表示が行われる。このような駆動を画素単位で行うことにより、多数の画素によって任意の画像や文字が表示される。
【０００４】
電気泳動表示素子に用いられる電気泳動粒子は、粒径がそろっていて、着色され、分散媒中で安定して帯電し、かつ分散することが必要であり、さまざまなものが提案されている。
【０００５】
粒径が比較的均一な粒子を得る方法としては、懸濁重合法が知られている。特許文献１には、重合性単量体に着色剤を分散した組成物を、水系媒体に懸濁して重合を行う電気泳動粒子の製造方法が説明され、着色剤を重合性単量体に均一に分散させるために、着色剤分散剤と着色剤水相移行防止剤を添加する方法が提案されている。また、粒径を揃え、かつ比重、機械強度などの物理的性質を調節するために、コアとなる粒子を別の材料で被覆したいわゆるコアシェル型の電気泳動粒子も提案されている。特許文献２は、２段階の乳化重合によってコアシェル構造を作り、コアに残留する２重結合に金属酸化物を反応させて黒く染色する方法を開示する。特許文献３には、顔料粒子の表面に重合性基を導入し、これに高分子鎖を結合させることにより、顔料粒子が高分子層で覆われた構造の電気泳動粒子を得る方法が開示されている。
【０００６】
近年、リビングラジカル重合によって鎖長の揃った高分子鎖を母粒子表面に形成し、母粒子をポリマーで被覆する方法が知られるようになってきた。
【０００７】
特許文献４には、原子移動ラジカル重合開始基をもつ分子を顔料粒子の表面に結合させ、その開始基から原子移動ラジカル重合によって高分子鎖を成長させる方法が提案されている。特許文献５には、原子移動ラジカル重合開始基を含有するモノマーから重合または共重合によって母粒子を得る方法、および、これをコアとして、重合性モノマー溶液中で前記開始基から原子移動ラジカル重合によって高分子鎖をグラフト化させて、鎖長の揃ったポリマーがグラフト結合した複合粒子を得る方法が提案されている。非特許文献１には、異なるリビングラジカル重合（原子移動ラジカル重合とニトロキシド媒介重合）を組み合わせた２段階精密グラフト重合により、材料表面に高分子鎖をランダムにグラフトし、ナノスケール空間での相分離を利用して表面モルホロジーを制御する方法が記載されている。
【特許文献１】特開２００３−２１２９１３号公報
【特許文献２】特表平９−５０８２１６号公報
【特許文献３】米国特許第６１９４４８８号明細書
【特許文献４】ＷＯ２００２０９３２４６Ａ１号明細書
【特許文献５】特開２００４−１８５５６号公報
【非特許文献１】高分子学会予稿集、５１、２４８７（２００２年）
【発明の開示】
【発明が解決しようとする課題】
【０００８】
電気泳動表示素子の表示特性を改善し、安定に駆動するためには、電気泳動分散媒中で電気泳動粒子同士が凝集するのを防止し、また、電気泳動粒子を安定に電気泳動するために、帯電性を高める必要がある。一方、電気泳動粒子の表面に分散性および帯電性を高めるために高分子鎖を被覆したコアシェル型の電気泳動粒子においては、各粒子のシェルの厚みや、製造方法に由来するバラツキをなくすことが求められている。
【０００９】
原子移動ラジカル重合法を用いて製造したコアシェル型粒子を電気泳動粒子として使用する場合、これを所望の色と濃度で着色する必要がある。また、粒子表面にグラフト化された高分子鎖は、電気泳動分散媒中で分散機能や帯電機能を発現するように設計されていなければならない。異なるリビングラジカル重合を組み合わせた２段階精密グラフト重合を電気泳動粒子に適用する場合、粒子表面にグラフト化される２種類の異なる高分子鎖は、電気泳動分散媒中で分散機能や帯電機能を発現するように設計されていなければならない。
【課題を解決するための手段】
【００１０】
本発明の電気泳動粒子は、着色粒子の表面に少なくとも２種類の異なる高分子鎖がグラフト化された電気泳動粒子であって、前記少なくとも２種類の異なる高分子鎖は、前記粒子表面のこれらの異なる高分子鎖に対応するリビングラジカル重合開始基からそれぞれリビングラジカル重合によってグラフト化されており、かつこれらの異なる高分子鎖が電気泳動分散媒中において異なる機能を発現することを特徴とする電気泳動粒子である。
【００１１】
本発明の電気泳動粒子の製造方法は。着色粒子の表面に少なくと２種類の異なる高分子鎖がグラフト化された電気泳動粒子の製造方法であって、該粒子表面に少なくとも２種類の異なるリビングラジカル重合開始基を導入する工程、および各リビングラジカル重合開始基からそれぞれリビングラジカル重合によって異なる高分子鎖をグラフト化する工程を含み、これらの異なる高分子鎖が電気泳動分散媒中において異なる機能を発現することを特徴とする電気泳動粒子の製造方法である。
【００１２】
本発明のかかる電気泳動分散液は、上記記載の電気泳動粒子と電気泳動分散媒を含有することを特徴とする電気泳動分散液である。また、本発明の電気泳動表示素子は、電気泳動粒子と電気泳動分散媒を含有する電気泳動分散液を貯留する容器と、該容器の少なくとも一部に設けられた表示部と、該表示部への前記電気泳動粒子の移動を表示情報に応じて生じさせるための電圧印加手段と、を有し、前記表示部における前記電気泳動粒子の有無により表示を行なう電気泳動表示素子において、前記電気泳動分散液が、請求項１１に記載の電気泳動分散液であることを特徴とする電気泳動表示素子である。
【発明の効果】
【００１３】
本発明によれば、着色粒子表面に分散性と帯電性を付与する高分子鎖を２種類の異なるリビングラジカル重合開始基からそれぞれリビングラジカル重合によって精密に形成することから、従来の電気泳動粒子より分散性と帯電性に優れた電気泳動粒子、及びその製造方法を提供することができる。
【発明を実施するための最良の形態】
【００１４】
本発明の電気泳動粒子は、着色粒子の表面に少なくとも２種類の異なる高分子鎖がグラフト化された電気泳動粒子であって、該着色粒子表面が有する各高分子鎖に対応するリビングラジカル重合開始基からそれぞれリビングラジカル重合によってグラフト化したものである。異なる少なくとも２種の高分子鎖をグラフト化する場合に、これらの高分子鎖が異なる機能を有するものとすることで、複数の機能が付与された電気泳動粒子を得ることができる。例えば、２種のグラフト化された高分子鎖の一方を、電気泳動分散媒中で分散機能を発現するものとすることで安定な分散を電気泳動粒子に付与することができ、グラフト化された高分子鎖の他方を、電気泳動分散媒中で帯電機能を発現するものとすることで、安定な帯電を電気泳動粒子に更に付与することができる。
【００１５】
本発明の電気泳動粒子は、着色粒子表面に少なくとも２種類の異なるリビングラジカル重合開始基を導入し、次いで該リビングラジカル重合開始基からそれぞれリビングラジカル重合によって少なくとも２種類の異なる高分子鎖をグラフト化することにより得られる。
【００１６】
前記リビングラジカル重合は、光リビングラジカル重合、原子移動ラジカル重合、ニトロキシド媒介重合の中から選択することができる。
【００１７】
本発明ではリビングラジカル重合を用いるので、モノマーの種類、高分子鎖の鎖長を自由に設計することができ、高分子鎖の分散性と帯電性を精密に制御できる。従って、本発明の電気泳動粒子は、電気泳動表示装置や液体トナーを用いた電子写真等の産業分野に利用することができ、例えば分散性と帯電性の両方に優れた電気泳動粒子を用いた電気泳動表示装置や電子写真装置を提供することが可能となる。
【００１８】
以下、本発明の電気泳動粒子について、その製造方法と共により詳細に説明する。
【００１９】
[１]着色粒子の説明
本発明では、着色剤と高分子から構成される複合体微粒子、あるいは顔料粒子を着色粒子として用いることができる。以下、本発明で意図する着色粒子の特徴について、２種の異なる高分子鎖を着色粒子表面にグラフト化する場合を例として詳細に説明する。
【００２０】
[１−１]着色粒子が複合体微粒子である場合
着色剤と高分子からなる複合体微粒子は、着色剤が高分子に完全に内包されていても良いし、また着色剤の一部が高分子から形成される粒子表面にあっても良い。着色剤は、顔料あるいは染料であって、顔料粒子の場合は複合体微粒子中に1個または複数個含まれて複合体微粒子を着色し、染料の場合にはポリマーに染料が混合分散されて複合体微粒子を着色するものである。
【００２１】
着色剤としては、顔料や染料を使用することができ、顔料と染料をそれぞれ単独で使用しても良いし、両者を混合して使用しても良い。両者を混合して使用する場合、顔料と染料の混合比は使用する系に合わせて適宜決めることができる。
【００２２】
着色剤に用いる顔料としては、有機顔料や無機顔料等を使用することができる。有機顔料としては、例えば、アゾ顔料、フタロシアニン顔料、キナクリドン顔料、イソインドリノン顔料、イソインドリン顔料、ジオキサジン顔料、ペリレン顔料、ペリノン顔料、チオインジゴ顔料、キノフタロン顔料、アントラキノン顔料、ニトロ顔料、ニトロソ顔料を使用することができ、具体的には、キナクリドンレッド、レーキレッド、ブリリアントカーミン、ペリレンレッド、パーマネントレッド、トルイジンレッド、マダーレーキ等の赤色顔料、ダイアモンドグリーンレーキ、フタロシアニングリーン、ピグメントグリーンＢ等の緑色顔料、ビクトリアブルーレーキ、フタロシアニンブルー、ファストスカイブルー等の青色顔料、ハンザイエロー、ファストイエロー、ジスアゾイエロー、イソインドリノンイエロー、キノフタロンイエロー等の黄色顔料、アニリンブラック、ダイアモンドブラック等の黒色顔料等が挙げられる。
【００２３】
無機顔料としては、例えば、酸化チタン、酸化アルミニウム、酸化亜鉛、酸化鉛、酸化スズ、硫化亜鉛等などの白色顔料、カーボンブラック、マンガンフェライトブラック、コバルトフェライトブラック、チタンブラック等の黒色顔料、カドミウムレッド、赤色酸化鉄、モリブデンレッド等の赤色顔料、酸化クロム、ビリジアン、チタンコバルトグリーン、コバルトグリーン、ビクトリアグリーン等の緑色顔料、ウルトラマリンブルー、プルシアンブルー、コバルトブルー等の青色顔料、カドミウムイエロー、チタンイエロー、黄色酸化鉄、黄鉛、クロムイエロー、アンチモンイエロー等の黄色顔料を用いることができる。
【００２４】
顔料の平均粒径は、１０から５００ｎｍが好ましく、更に２０から２００ｎｍが好ましい。顔料の平均粒径が１０ｎｍ未満では、ハンドリングが極端に低下する場合がある。また、顔料の平均粒径が５００ｎｍを超えると、顔料の着色度が低下したり、電気泳動粒子の小粒径化に不適となる場合がある。
【００２５】
着色剤として染料を用いる場合の染料としては、重合性モノマーに可溶で、しかも水や電気泳動分散媒に不溶であれば特に限定されないが、例えば、アクアリジン系、アジン系、アゾ系、アゾメチン系、アントラキノン系、インジゴ系、キサンテン系、ジオキサジン系、ジフェニルメタン系、チアジン系、チアゾール系、チオインジゴ系、トリフェニルメタン系、ポリメチン系等の染料を使用することができる。これらの染料を単独、又は２種以上を併用してもよい。
【００２６】
複合体微粒子を製造するには、まず、着色剤、複合体微粒子を形成するための重合性モノマーの少なくとも１種、リビングラジカル重合開始基導入用の官能基を持つ重合性モノマーの少なくとも１種、および重合開始剤を用意する。このリビングラジカル重合開始基導入用の官能基としては、リビングラジカル重合開始基前駆体あるいはリビングラジカル重合開始基を有する化合物と反応してリビングラジカル重合開始基を複合体微粒子表面にその重合開始機能を維持させつつ固定できるものが利用される。リビングラジカル重合開始基前駆体は、官能基との反応や他のなんらかの反応を介してリビングラジカル重合開始基となる部分を有するものである。
【００２７】
なお、複合体微粒子を形成するための重合性モノマーと、リビングラジカル重合開始基導入用の官能基を持つ重合性モノマーは同一であっても、異なっていてもよい。
【００２８】
これらの成分を用いて複合体微粒子用組成物を調製することができる。リビングラジカル重合開始基導入用の官能基としては、水酸基を挙げることができる。但し、同様の効果を期待できる範囲において、他の官能基であっても適応可能である。
【００２９】
以上の複合体微粒子用組成物から、重合反応を経て複合体微粒子を形成させる。重合法として、懸濁重合法、沈殿重合法、分散重合法、ソープフリー乳化重合法、乳化重合法、ミニエマルション重合法をはじめとする既存の高分子微粒子合成法を適応することができる。
【００３０】
顔料の添加量は、重合性モノマーに対して０．１から４０重量％が好ましく、更に、１から２０重量％が好ましい。顔料は一般的に分散性が悪いので、顔料を重合性モノマーに分散させる場合、顔料の表面改質を行って、重合性モノマーに分散させるのが好ましい。顔料の表面改質は従来公知の方法を使用することができる。
【００３１】
着色剤として顔料を用いる場合、上記の分散には、ホモジナイザー、ホモミキサー、バイオミキサー等のせん断型分散装置、ボールミル、アトライター、サンドミル等のメディア型分散装置、超音波分散装置等を使用することができる。
【００３２】
また、染料の添加量は、重合性モノマーに対して０．１から４０重量％が好ましく、更に、１から２０重量％が好ましい。
【００３３】
リビングラジカル重合開始基導入用の官能基を有する重合性モノマーと、複合体微粒子を形成するための重合性モノマーとの配合割合は、グラフト化する高分子鎖の量に応じて選択することができ、例えば、１：１０００〜１：Ａ（重量比）の範囲から選択することができる。更に、重合開始剤の量は所望とする重合反応を得るために必要な量であればよく、例えば上記の２種の重合性モノマーに対して０．０１〜５重量％の範囲から選択できる。
【００３４】
重合開始剤として、２，２'−アゾビスイソブチロニトリル、２，２'−アゾビス−２，４−ジメチルバレロニトリル、２，２'−アゾビス−２−メチルブチロニトリル、２，２'−アゾビス−２，３−ジメチルブチロニトリル、２，２'−アゾビス−２，３，３−トリメチルブチロニトリル、２，２'−アゾビス−２−イソプロピルブチロニトリル等のアゾ系開始剤、過酸化ベンゾイル、オルソクロロ過酸化ベンゾイル、オルソメトキシ過酸化ベンゾイル、ラウロイルパーオキシド、オクタノイルパーオキシド、メチルエチルパーオキシド等の過酸化物系開始剤が挙げられる。
【００３５】
複合体微粒子の数平均分子量としては、１００００〜５００００００の範囲から選択することができる。
【００３６】
複合体微粒子の平均粒径は０．１〜１０μｍの範囲内が好ましく、更には０．５〜３μｍが好ましい。平均粒径が１０μｍを超えると、高解像度表示ができなくなる場合がある。また、平均粒径が０．１μｍ未満であると、複合体微粒子の製造が困難になる場合がある。
【００３７】
[１−２]着色粒子が顔料粒子である場合
着色粒子として使用する顔料粒子としては、前記した有機顔料や無機顔料等を使用することが出来る。顔料粒子は、リビングラジカル重合開始基前駆体などと反応する官能基を有していることが好ましく、官能基を有していない顔料粒子に対しては適宜処理して官能基を導入しておくことが好ましい。官能基としては水酸基を挙げることができる。但し、同様の効果を期待できる範囲において、他の官能基であっても適応可能である。
【００３８】
顔料粒子の平均粒径は、１０から５００ｎｍが好ましく、更に２０から２００ｎｍが好ましい。顔料粒子の平均粒径が１０ｎｍ未満では、ハンドリングが極端に低下する場合がある。また、顔料粒子の平均粒径が５００ｎｍを超えると、顔料粒子の着色度（鮮明度）が低下する場合がある。
【００３９】
[２]リビングラジカル重合開始基の導入
着色粒子の表面にリビングラジカル重合開始基を導入する方法についてリビングラジカル重合開始基前駆体を用いる場合について説明する。前記着色粒子は、その表面にリビングラジカル重合開始基前駆体と反応する官能基を含んでいる。この官能基を異なる２種類のリビングラジカル重合開始基前駆体と反応させ、着色粒子表面に２種類の異なるリビングラジカル重合開始基前駆体を導入する。この導入反応は、着色粒子表面に含まれる前記官能基とリビングラジカル重合開始基前駆体の組み合わせによって異なる。また、着色粒子表面に２種類の異なるリビングラジカル重合開始基前駆体を導入する反応は、同時に行っても良いし、２段階に分けて行っても良い。着色粒子表面に導入する２種類の異なるリビングラジカル重合開始基の導入比は、使用する電気泳動粒子の帯電性や分散性に応じて適宜決めれば良い。
【００４０】
[２−１]着色粒子が複合体微粒子である場合
[２−１−１]光リビングラジカル重合開始基の導入
光リビングラジカル重合開始基の導入は、下記の反応式（Ｉ）に従って行う。即ち、着色粒子を反応溶媒に分散させた後、４−（クロロメチル）フェニルイソシアネートと反応させる。次に、光リビングラジカル重合開始基前駆体であるＮ，Ｎ−ジチオカルバミン酸ナトリウムと反応させ、着色粒子表面に光リビングラジカル重合開始基を導入する。反応式（Ｉ）では、光リビングラジカル重合開始基前駆体の例としてＮ，Ｎ−ジチオカルバミン酸ナトリウムを用いているが、前記付加反応はこれらの組み合わせに限定されるものではない。反応溶媒としては、着色粒子が分散し且つ不溶であり、また光リビングラジカル重合開始基前駆体などに対して不活性であれば、特に限定されるものではない。
【００４１】
【化１】
2006113389.tif 000002
【００４２】
[２−１−２]原子移動ラジカル重合開始基の導入
原子移動ラジカル重合開始基の導入は、下記の反応式（ＩＩ）から（Ｖ）に従って行う。即ち、着色粒子を反応溶媒に分散させた後、原子移動ラジカル重合開始基前駆体として反応式（ＩＩ）又は（ＩＩＩ）で示される酸無水物を添加してエステル化を行い、原子移動ラジカル重合開始基を導入する。
【００４３】
あるいは、原子移動ラジカル重合開始基前駆体として反応式（ＩＶ）又は（Ｖ）で示される酸臭化物を添加してエステル化を行い、原子移動ラジカル重合開始基を導入してもよい。
【００４４】
反応溶媒としては、着色粒子が分散し且つ不溶であり、また原子移動ラジカル重合開始基前駆体などに対して不活性であれば、特に限定されるものではない。
【００４５】
【化２】
2006113389.tif 000003
【００４６】
[２−１−３]ニトロキシド媒介重合開始基の導入
ニトロキシド媒介重合開始基の導入は、下記の反応式（ＶＩ）に従って行う。即ち、着色粒子を反応溶媒に分散させた後、４−エチルフェニルイソシアネートと反応させる。次に、ｔｅｒｔ−ブトキシラジカルによって着色粒子表面のエチル基の水素原子を引き抜いた後、ニトロキシド媒介重合開始基前駆体であるニトロキシド１と反応させてニトロキシド媒介重合開始基が導入される。反応溶媒としては、着色粒子が分散し且つ不溶であり、またニトロキシド媒介重合開始基前駆体などに対して不活性であれば、特に限定されるものではない。
【００４７】
【化３】
2006113389.tif 000004
【００４８】
反応式（ＶＩ）のニトロキシド１以外に、以下に記載のニトロキシドを使用しても良い。
【００４９】
【化４】
2006113389.tif 000005
【００５０】
[２−２]着色粒子が顔料粒子である場合
[２−２−１]光リビングラジカル重合開始基の導入
光リビングラジカル重合開始基の導入は、下記の反応式（ＶＩＩ）に従って行う。即ち、着色粒子を反応溶媒に分散させた後、ｐ−（１−クロロメチル）フェニルエチルトリクロロシランと反応させる。次に、光リビングラジカル重合開始基前駆体であるＮ，Ｎ−ジチオカルバミン酸ナトリウムと反応させ、着色粒子表面に光リビングラジカル重合開始基を導入する。反応式（ＶＩＩ）では、光リビングラジカル重合開始基前駆体の例としてＮ，Ｎ−ジチオカルバミン酸ナトリウムを用いているが、前記付加反応はこれらの組み合わせに限定されるものではない。また、光リビングラジカル重合開始基前駆体のトリクロロシリル基は、トリメトキシシリル基、あるいはトリエトキシシリル基であっても構わない。反応溶媒としては、着色粒子が分散し、且つ光リビングラジカル重合開始基前駆体などに対して不活性であれば、特に限定されるものではない。
【００５１】
【化５】
2006113389.tif 000006
【００５２】
[２−２−２]原子移動ラジカル重合開始基の導入
原子移動ラジカル重合開始基の導入は、下記の反応式（ＶIII）に従って行う。即ち、反応溶媒中に顔料粒子と原子移動ラジカル重合開始基前駆体９を加えて反応させ、顔料粒子の表面に原子移動ラジカル重合開始基を導入することができる。原子移動ラジカル重合開始基前駆体のトリクロロシリル基は、トリメトキシシリル基、あるいはトリエトキシシリル基であっても構わない。
【００５３】
反応溶媒としては、着色粒子が分散し、且つ原子移動ラジカル重合開始基前駆体に対して不活性であれば特に限定されるものではない。
【００５４】
【化６】
2006113389.tif 000007
【００５５】
反応式（ＶＩＩＩ）の原子移動ラジカル重合開始基前駆体９以外に、以下に記載の原子移動ラジカル重合開始基前駆体を使用しても良い。また、原子移動ラジカル重合開始基前駆体のトリクロロシリル基は、トリメトキシシリル基、あるいはトリエトキシシリル基であっても構わない。
【００５６】
【化７】
2006113389.tif 000008
【００５７】
[２−２−３]ニトロキシド媒介重合開始基の導入
ニトロキシド媒介重合開始基の導入は、下記の反応式（ＩＸ）に従って行う。即ち、反応溶媒中に顔料粒子とニトロキシド媒介重合開始基前駆体１３を加えて反応させ、顔料粒子の表面にニトロキシド媒介重合開始基を導入することができる。ニトロキシド媒介重合開始基前駆体のトリエトキシシリル基は、トリメトキシシリル基、あるいはトリクロロシリル基であっても構わない。
【００５８】
反応溶媒としては、着色粒子が分散し、且つニトロキシド媒介重合開始基前駆体に対して不活性であれば、特に限定されるものではない。
【００５９】
【化８】
2006113389.tif 000009
【００６０】
反応式（ＩＸ）のニトロキシド媒介重合開始基前駆体１３以外に、以下に記載のニトロキシド媒介重合開始基前駆体を使用しても良い。いずれもｎは１から１０の整数である。また、ニトロキシド媒介重合開始基前駆体のトリエトキシシリル基は、トリメトキシシリル基、あるいはトリクロロシリル基であっても構わない。
【００６１】
【化９】
2006113389.tif 000010
【００６２】
【化１０】
2006113389.tif 000011
【００６３】
【化１１】
2006113389.tif 000012
【００６４】
[３]着色粒子表面への高分子鎖のグラフト化
前記[２]で説明した過程で、表面に２種類の異なるリビングラジカル重合開始基を有する着色粒子が生成される。次いで着色粒子表面の２種類の異なるリビングラジカル重合開始基を出発点として、それぞれからリビングラジカル重合を進めることにより、粒子表面に２種類の異なる高分子鎖をグラフト化することができる。２種類の異なる高分子鎖の形成方法は、一方のリビングラジカル重合開始基から重合を行って高分子鎖を形成した後、他方のリビングラジカル重合開始基から重合を行って別の高分子鎖を形成する、所謂、２段階重合法を用いる。
【００６５】
以下、この過程が、光リビングラジカル重合である場合と、原子移動ラジカル重合である場合と、ニトロキシド媒介重合である場合とについてそれぞれ説明する。
【００６６】
[３−１]光リビングラジカル重合
まず、リビングラジカル重合が光リビングラジカル重合である場合について説明する。
反応式（Ｉ）や反応式（ＶＩＩ）の結果、光リビングラジカル重合開始基が導入された着色粒子をコア粒子として、容易にコア粒子表面に鎖長の揃った高分子鎖を形成させることが出来る。
【００６７】
光リビングラジカル重合開始基が導入された着色粒子を反応溶媒に分散させた後、高分子鎖となる重合性モノマーを添加し、反応系を不活性ガスで置換して光照射することによって光リビングラジカル重合を行う。これによって、グラフト密度を一定に保持しながら重合を進行させることができる。つまり、重合をリビング的に進行させ、全ての高分子鎖をほぼ均等に成長させることができる。
【００６８】
反応溶媒としては、着色粒子が分散し、且つ不溶であれば特に限定されないが、例えば、ジメチルスルホキシド、ジメチルホルムアミド、アセトニトリル、ピリジン、水、メタノール、エタノール、プロパノ−ル、ブタノール、ペンタノール、ヘキサノール、ヘプタノール、シクロヘキサノール、メチルセロソルブ、エチルセロソルブ、イソプロピルセロソルブ、ブチルセロソルブ、アセトン、メチルエチルケトン、メチルイソブチルケトン、シクロヘキサノン、酢酸エチル、酢酸ブチル、プロピオン酸エチル、ジメチルエーテル、ジエチルエーテル、トリオキサン、テトラヒドロフラン、ペンタン、シクロペンタン、ヘキサン、シクロヘキサン、ヘプタン、オクタン、ノナン、デカン、ベンゼン、トルエン、キシレン、エチルベンゼン、メトキシベンゼン等を使用することができる。これらは単独で使用しても良いし、又は２種以上を併用しても良い。
【００６９】
不活性ガスとして、窒素ガスやアルゴンガスを使用することができる。
【００７０】
照射する光の波長は、使用する光リビングラジカル重合開始基の種類によって異なる。反応式（Ｉ）や反応式（ＶＩＩ）に例示するＮ，Ｎ−ジチオカルバミン酸ナトリウム由来の光リビングラジカル重合開始基を有する着色粒子表面に高分子鎖をグラフト化する場合、反応系に３００ｎｍから６００ｎｍの波長を示す光を照射することによって光リビングラジカル重合が良好に進行する。
【００７１】
重合温度は、副反応を抑制するため、室温あるいはそれ以下の温度であることが好ましい。ただし、同様の効果が得られる範囲においてこの温度領域に限定されるわけではない。
【００７２】
また、重合を行う際、着色粒子に固定化されていないフリーな重合開始種を添加することが好ましい。フリーな重合開始種から生成するフリーポリマーは、粒子にグラフト化された高分子鎖の分子量及び分子量分布の指標とすることができる。
【００７３】
フリーな重合開始種としては、着色粒子に固定化している光リビングラジカル重合開始基と同種のものを選択することが好ましい。つまり、反応式（Ｉ）や反応式（ＶＩＩ）で光リビングラジカル重合開始基を導入した着色粒子に対しては、光リビングラジカル重合開始基前駆体であるＮ，Ｎ−ジチオカルバミン酸ナトリウムと同種のＮ，Ｎ−ジエチルジチオカルバメート系の光リビングラジカル重合開始種を選択することが好ましい。
【００７４】
反応終了後、着色粒子を洗浄、ろ過、デカンテーション、沈殿分別、遠心分離等の適切な方法によって分離精製して、高分子鎖がグラフト化された着色粒子を得ることができる。
【００７５】
[３−２]原子移動ラジカル重合
反応式（ＩＩ）から（Ｖ）、及び反応式（ＶＩＩＩ）の結果、原子移動ラジカル重合開始基が導入された着色粒子をコア粒子として、容易にコア粒子表面に鎖長の揃った高分子鎖を形成することができる。原子移動ラジカル重合開始基が導入された着色粒子を反応溶媒に分散させた後、高分子鎖となる重合性モノマー、遷移金属錯体を添加し、反応系を不活性ガスで置換して原子移動ラジカル重合を行う。これによって、グラフト密度を一定に保持しながら重合を進行させることができる。つまり、重合をリビング的に進行させ、全ての高分子鎖をほぼ均等に成長させることができる。
【００７６】
反応溶媒としては、着色粒子が分散し、且つ不溶であれば特に限定されないが、例えば、ジメチルスルホキシド、ジメチルホルムアミド、アセトニトリル、ピリジン、メタノール、エタノール、プロパノ−ル、ブタノール、ペンタノール、ヘキサノール、ヘプタノール、シクロヘキサノール、メチルセロソルブ、エチルセロソルブ、イソプロピルセロソルブ、ブチルセロソルブ、アセトン、メチルエチルケトン、メチルイソブチルケトン、シクロヘキサノン、酢酸エチル、酢酸ブチル、プロピオン酸エチル、ジメチルエーテル、ジエチルエーテル、トリオキサン、テトラヒドロフラン、ペンタン、シクロペンタン、ヘキサン、シクロヘキサン、ヘプタン、オクタン、ノナン、デカン、ベンゼン、トルエン、キシレン、エチルベンゼン、メトキシベンゼン等を使用することができる。これらは単独で使用しても良いし、又は２種以上を併用しても良い。
【００７７】
不活性ガスとして、窒素ガスやアルゴンガスを使用することができる。
【００７８】
使用する遷移金属錯体はハロゲン化金属とリガンドからなる。ハロゲン化金属の金属種としては、原子番号２２番のＴｉから３０番のＺｎまでの遷移金属が好ましく、更に、Ｆｅ、Ｃｏ、Ｎｉ、Ｃｕが好ましい。その中でも、塩化第一銅、臭化第一銅が好ましい。
【００７９】
リガンドとしては、ハロゲン化金属に配位可能であれば特に限定されないが、例えば、２，２’−ビピリジル、４，４’−ジ−（ｎ−ヘプチル）−２，２’−ビピリジル、２−（Ｎ−ペンチルイミノメチル）ピリジン、（−）−スパルテイン、トリス（２−ジメチルアミノエチル）アミン、エチレンジアミン、ジメチルグリオキシム、１，４，８，１１−テトラメチル−１，４，８，１１−テトラアザシクロテトラデカン、１，１０−フェナントロリン、Ｎ，Ｎ，Ｎ’，Ｎ’’，Ｎ’’−ペンタメチルジエチレントリアミン、ヘキサメチル（２−アミノエチル）アミン等を使用することができる。
【００８０】
遷移金属錯体の添加量は、高分子鎖となる重合性モノマーに対して、０．００１から１０重量％、好ましくは０．０５から５重量％である。
【００８１】
重合温度は、４０から１００℃の範囲であり、好ましくは、５０から８０℃の範囲である。着色粒子が複合体微粒子である場合、重合温度が１００℃を超えると、複合体微粒子を構成する高分子が溶融するので好ましくない。一方、重合温度が４０℃未満では、形成される高分子鎖が低分子量であったり、あるいは重合が進行し難いので好ましくない。
【００８２】
また、重合を行う際、粒子に固定化されていないフリーな重合開始種を添加することが好ましい。フリーな重合開始種から生成するフリーポリマーは、粒子にグラフト化された高分子鎖の分子量及び分子量分布の指標とすることができる。
【００８３】
フリーな重合開始種としては、粒子に固定化している原子移動ラジカル重合開始基と同種のものを選択することが好ましい。つまり、反応式（ＩＩ）の粒子に対しては２−ブロモイソ酪酸エチルが好ましく、反応式（ＩＩＩ）の粒子に対しては２−ブロモプロピオン酸エチルが好ましい。
【００８４】
反応終了後、着色粒子を洗浄、ろ過、デカンテーション、沈殿分別、遠心分離等の適切な方法によって分離精製して、高分子鎖がグラフト化された着色粒子を得ることができる。
【００８５】
[３−３]ニトロキシド媒介重合
ニトロキシド媒介重合について説明する。反応式（ＶＩ）や反応式（ＩＸ）の結果、ニトロキシド媒介重合開始基が導入された着色粒子をコア粒子として、容易にコア粒子表面に鎖長の揃った高分子鎖を形成することができる。
【００８６】
ニトロキシド媒介重合開始基が導入された着色粒子を反応溶媒に分散させた後、高分子鎖となる重合性モノマーを添加し、反応系を不活性ガスで置換してニトロキシド媒介重合を行う。これによって、グラフト密度を一定に保持しながら重合を進行させることができる。つまり、重合をリビング的に進行させ、全ての高分子鎖をほぼ均等に成長させることができる。
【００８７】
反応溶媒としては、着色粒子が分散し、且つ不溶であれば特に限定されないが、例えば、ジメチルスルホキシド、ジメチルホルムアミド、テトラヒドロフラン、アセトニトリル、ベンゼン、トルエン、キシレン等を使用することができる。あるいは、反応溶媒を使用せずに重合を行っても構わない。
【００８８】
不活性ガスとして、窒素ガスやアルゴンガスを使用することができる。
【００８９】
重合温度は、４０から１２０℃の範囲であり、好ましくは、５０から１００℃の範囲である。着色粒子が複合体微粒子である場合、重合温度が１００℃を超えると、複合体微粒子を構成する高分子が溶融するので好ましくない。一方、重合温度が４０℃未満では、形成される高分子鎖が低分子量であったり、あるいは重合が進行し難いので好ましくない。
【００９０】
また、重合を行う際、粒子に固定化されていないフリーな重合開始種を添加することが好ましい。フリーな重合開始種から生成するフリーポリマーは、粒子にグラフト化された高分子鎖の分子量及び分子量分布の指標とすることができる。
【００９１】
フリーな重合開始種としては、粒子に固定化しているニトロキシド媒介重合開始基と同種のものを選択することが好ましい。つまり、反応式（ＶＩ）の粒子に対してはニトロキシド１が好ましい。
【００９２】
反応終了後、着色粒子を洗浄、ろ過、デカンテーション、沈殿分別、遠心分離等の適切な方法によって分離精製して、高分子鎖がグラフト化された着色粒子を得ることができる。
【００９３】
[４]高分子鎖の帯電機能と分散機能
電気泳動粒子は、最表面の殻部分が、帯電機能と分散機能を担っている。上記リビングラジカル重合で得られる高分子鎖についてもその機能の発現が要請される。以下この点について説明する。
【００９４】
まず、分散機能について説明する。
【００９５】
高分子鎖が電気泳動分散媒中で分散機能を発現するためには、電気泳動分散媒と親和性の高い高分子を選択することが必要である。親和性が高いとは、高分子鎖と電気泳動分散媒が相分離することなく、相溶性に優れていることを意味し、高分子鎖は電気泳動分散媒中で広がりを持つことによって、粒子間の凝集を防止する立体排除効果を発現する。
【００９６】
分散機能を発現する高分子鎖となる重合性モノマーとして、上記したように、その重合体が電気泳動分散媒と親和性の高いポリマーであることが求められ、例えば、１−ヘキセン、１−ヘプテン、１−オクテン、１−デセン、ブタジエン、イソプレン、イソブチレン等が挙げられ、これらを単独または２種以上を混合して用いてもよい。
【００９７】
次に、帯電機能について説明する。
【００９８】
電気泳動分散媒中において帯電機能を発現する高分子鎖となる重合性モノマーとして、塩基性の重合性モノマー及び酸性の重合性モノマー、並びにフッ素系の重合性モノマーから選択して用いることができる。これらのモノマーの２種以上を必要に応じて組み合わせて用いてもよい。
【００９９】
塩基性の重合性モノマーとしては、例えば、（メタ）アクリル酸メチル、（メタ）アクリル酸エチル、（メタ）アクリル酸プロピル、（メタ）アクリル酸ペンチル、（メタ）アクリル酸ヘキシル、（メタ）アクリル酸２−エチルヘキシル、（メタ）アクリル酸ヘプシル、（メタ）アクリル酸オクチル、（メタ）アクリル酸ノニル、（メタ）アクリル酸デシル、（メタ）アクリル酸ドデシル、（メタ）アクリル酸テトラデシル、（メタ）アクリル酸ヘキサデシル、（メタ）アクリル酸オクタデシル、（メタ）アクリル酸アミノメチル、（メタ）アクリル酸アミノエチル、（メタ）アクリル酸Ｎ，Ｎ−ジメチルアミノメチル、（メタ）アクリル酸Ｎ，Ｎ−ジメチルアミノエチル、（メタ）アクリルアミド、Ｎ，Ｎ−ジメチル（メタ）アクリルアミド、Ｎ，Ｎ−ジエチル（メタ）アクリルアミド、４−ビニルピリジン等を挙げることができる。
【０１００】
電気泳動分散媒中において、塩基性の重合性モノマーからなる高分子鎖を持つ粒子に、酸性添加剤を添加すると、これらの物質間で酸−塩基相互作用が働き、粒子にプラス帯電を付与することができる。
【０１０１】
酸性添加剤としては、電気泳動分散媒に溶解する酸性物質が好ましく、例えば、ロジン酸、ロジン酸エステル、ロジン酸誘導体、ポリ（メタ）アクリル酸、ポリイソブチレンコハク酸無水物等を使用することができる。
【０１０２】
酸性添加剤の添加量は、その種類によって適宜決められるが、電気泳動分散媒に対して、０．００１〜１０重量％が好ましく、更には、０．０１〜５重量％の範囲が好ましい。
【０１０３】
一方、酸性の重合性モノマーとしては、（メタ）アクリル酸、２−ブテン酸（クロトン酸）、３−ブテン酸（ビニル酢酸）、３−メチル−３−ブテン酸、３−ペンテン酸、４−ペンテン酸、４−メチル−４−ペンテン酸、４−ヘキセン酸、５−ヘキセン酸、５−メチル−５−ヘキセン酸、５−ヘプテン酸、６−ヘプテン酸、６−メチル−６−ヘプテン酸、６−オクテン酸、７−オクテン酸、７−メチル−７−オクテン酸、７−ノネン酸、８−ノネン酸、８−メチル−８−ノネン酸、８−デセン酸、９−デセン酸、３−フェニル−２−プロペン酸（ケイ皮酸）、カルボキシメチル（メタ）アクリレート、カルボキシエチル（メタ）アクリレート、ビニル安息香酸、ビニルフェニル酢酸、ビニルフェニルプロピオン酸、マレイン酸、フマル酸、メチレンコハク酸（イタコン酸）、ヒドロキシスチレン、スチレンスルホン酸、ビニルトルエンスルホン酸、ビニルスルホン酸、スルホメチル（メタ）アクリレート、２−スルホエチル（メタ）アクリレート、２−プロペン−１−スルホン酸、２−メチル−２−プロペン−１−スルホン酸、３−ブテン−１−スルホン酸等を挙げることができる。
【０１０４】
電気泳動分散媒中において、酸性の重合性モノマーからなる高分子鎖を持つ粒子に、塩基性添加剤を添加すると、これらの物質間で酸−塩基相互作用が働き、粒子にマイナス帯電を付与することができる。
【０１０５】
塩基性添加剤としては、電気泳動分散媒に溶解する塩基性物質が好ましく、例えば、ポリイソブチレンコハク酸イミド、ポリビニルピリジン、ピリジン、レシチン、ポリ酢酸ビニル、ポリエチレンオキシド、ポリメチルメタクリレート、ポリデシルメタクリレート、ポリドデシルメタクリレート、ポリオクタデシルメタクリレート、ポリアクリルアミド、ポリエステル、ポリエーテル等を使用することができる。
【０１０６】
塩基性添加剤の添加量は、その種類によって適宜決められるが、電気泳動分散媒に対して、０．００１〜１０重量％が好ましく、更には、０．０１〜５重量％の範囲が好ましい。
【０１０７】
フッ素系の重合性モノマーとしては、トリフルオロメチル（メタ）アクリレート、２，２，２−トリフルオロエチル（メタ）アクリレート、ペンタフルオロエチル（メタ）アクリレート、ヘプタフルオロプロピル（メタ）アクリレート、３，３，３−トリフルオロプロピル（メタ）アクリレート、ノナフルオロブチル（メタ）アクリレート、３，３，４，４，４−ペンタフルオロブチル（メタ）アクリレート、ウンデカフルオロペンチル（メタ）アクリレート、４，４，５，５，５−ペンタフルオロペンチル（メタ）アクリレート、トリデカフルオロヘキシル（メタ）アクリレート、ペンタデカフルオロヘプチル（メタ）アクリレート等を挙げることができる。
【０１０８】
フッ素系の重合性モノマーからなる高分子鎖は、電気陰性度の大きなフッ素原子を有することによって粒子にマイナス帯電を付与することができる。
【０１０９】
グラフト化される高分子鎖は、分子量分布指数（重量平均分子量／数平均分子量）が１．８以下に制御された高分子鎖であることが好ましく、分子量分布指数は１．５以下が更に好ましく、１．３以下がより好ましい。即ち、グラフト化される高分子鎖の分子量分布指数が１．８を超える場合、鎖長が揃っているとは言い難く、また、電気泳動粒子の分散性や帯電性にバラツキが生じ易くなる場合がある。
【０１１０】
また、高分子鎖の数平均分子量は、分散機能型か帯電機能型によって適宜決めれば良いが、高分子鎖が分散機能型の場合、より良好な分散機能を得るには、５００から１００００００の範囲が好ましく、更に１０００から５０００００が好ましい。帯電機能を得るための高分子鎖の場合は、数平均分子量が、５００から１００００００の範囲が好ましく、更に１０００から５０００００が好ましい。
【０１１１】
尚、高分子鎖のグラフト密度はリビングラジカル重合開始基の導入率によって制御することができる。また、高分子鎖の鎖長は、重合性モノマーの添加量や重合時間等によって制御することができる。
【０１１２】
[５]電気泳動表示素子の構成
本発明の電気泳動粒子を用いた電気泳動表示素子について図面を参照しながら説明する。
【０１１３】
図１は本発明の電気泳動粒子を用いた電気泳動表示素子の一実施態様を示す断面図である。図１（ａ）の電気泳動表示素子において、第１電極１ｃを設けた第１基板１ａ、及び第２電極１ｄを設けた第２基板１ｂが、隔壁１ｇを介して所定の間隔で対向するように配置されている。第１基板１ａ、第２基板１ｂ、及び隔壁１ｇにより仕切られたセル（空間）に、少なくとも電気泳動粒子１ｅと電気泳動分散媒１ｆからなる電気泳動分散液が封入されている。また、各電極上には絶縁層１ｈが形成されている。この電気泳動表示素子は、第２基板１ｂのある側が表示面である。すなわち、第１基板１ａ、第２基板１ｂ及び隔壁１ｇによって電気泳動分散液を貯留する容器が形成されている。
【０１１４】
図１（ｂ）は、マイクロカプセルを用いた電気泳動表示素子を示す。前記電気泳動分散液を内包したマイクロカプセル１ｉが第１基板１ａ上に配置され、第２基板１ｂで覆われている。マイクロカプセル１ｉを用いる場合、絶縁層１ｈはなくてもよい。
【０１１５】
図１において、第１電極１ｃは個々のセル（又はマイクロカプセル）内の電気泳動分散液に対して、各々独立して所望の電界を印加できる画素電極であり、第２電極１ｄは全面同一電位で印加する共通電極である。尚、この画素電極にはスイッチ素子が設けられており、不図示のマトリクス駆動回路から行ごとに選択信号が印加され、更に各列に制御信号と駆動トランジスタからの出力が印加されて、個々のセル（又はマイクロカプセル）内の電気泳動分散液に対して所望の電界を印加することができる。個々のセル（又はマイクロカプセル）内の電気泳動粒子１ｅは、第１電極１ｃにより印加される電界によって制御され、各画素は電気泳動粒子の色（例えば白色）と分散媒１ｆの色（例えば青色）を表示する。このような駆動を画素単位で行うことにより、多数の画素によって任意の画像や文字を表示することができる。
【０１１６】
第１基板１ａは、電気泳動表示素子を支持する任意の絶縁部材であり、ガラスやプラスチックなどを用いることができる。
【０１１７】
第１電極１ｃには、ＩＴＯ（Ｉｎｄｉｕｍ  Ｔｉｎ  Ｏｘｉｄｅ）、酸化スズ、酸化インジウム、金、クロムなどの金属蒸着膜等を使用することができ、第１電極１ｃのパターン形成にはフォトリソグラフィー法を用いことができる。
【０１１８】
第２基板１ｂは、透明なガラス基板やプラスチック基板等の絶縁部材を用いることができる。
【０１１９】
第２電極１ｄには、ＩＴＯや有機導電性膜などの透明電極を使用することができる。
【０１２０】
絶縁層１ｈとしては、無色透明な絶縁性樹脂を使用することができる。例えば、アクリル樹脂、エポキシ樹脂、フッ素樹脂、シリコーン樹脂、ポリイミド樹脂、ポリスチレン樹脂、ポリアルケン樹脂等を使用することができる。
【０１２１】
隔壁１ｇの材料には、ポリマー樹脂を使用できる。隔壁形成にはどのような方法を用いても構わないが、例えば、感光性樹脂を用いてフォトリソグラフィー法によって隔壁を形成する方法、又は予め作製した隔壁を基板に接着する方法、モールドによって隔壁を形成する方法等を用いることができる。
【０１２２】
前記電気泳動分散液をセル内に充填する方法は特に限定されないが、インクジェット方式のノズルを使用することができる。
【０１２３】
（マイクロカプセル）
前記電気泳動分散液を内包するマイクロカプセル１ｉは、界面重合法、ｉｎ  ｓｉｔｕ  重合法、コアセルベーション法等の既知の方法で得ることができる。
【０１２４】
マイクロカプセル１ｉを形成する材料には光を十分に透過させる材料が好ましく、具体的には、尿素−ホルムアルデヒド樹脂、メラミン−ホルムアルデヒド樹脂、ポリエステル、ポリウレタン、ポリアミド、ポリエチレン、ポリスチレン、ポリビニルアルコール、ゼラチン、又はこれらの共重合体等を挙げることができる。
【０１２５】
また、マイクロカプセル１ｉを第１基板１ａ上に配置する方法は特に制限されないが、インクジェット方式のノズルを使用することができる。
【０１２６】
尚、基板上に配置されたマイクロカプセル１ｉの位置ずれを防止する目的で、マイクロカプセル１ｉの隙間に光透過性の樹脂バインダーを含浸させて基板上に固定しても良い。光透過性の樹脂バインダーとして、水溶性のポリマーを挙げることができ、例えば、ポリビニルアルコール、ポリウレタン、ポリエステル、アクリル樹脂、シリコーン樹脂等を用いることができる。
【０１２７】
第１基板１ａと第２基板１ｂを封止する場合、マイクロカプセル１ｉの形状が、第１基板１ａに対して水平方向の長さが垂直方向の長さよりも長い形状をとるように、押圧下で基板間を封止することが好ましい（図１（ｂ）参照）。
【０１２８】
（電気泳動分散媒）
電気泳動分散媒としては、高絶縁性でしかも無色透明な液体を挙げることができる。例えば、ヘキサン、シクロヘキサン、ケロシン、ノルマルパラフィン、イソパラフィンなどの脂肪族炭化水素等を使用でき、これらを単独、又は２種以上を混合して用いてもよい。
【０１２９】
電気泳動分散媒を着色するにはＲ（レッド）、Ｇ（グリーン）、Ｂ（ブルー）、Ｃ（シアン）、Ｍ（マゼンタ）、Ｙ（イエロー）等の色を有する油溶染料を用いることができる。これらの油溶染料として、アゾ染料、アントラキノン染料、キノリン染料、ニトロ染料、ニトロソ染料、ペノリン染料、フタロシアニン染料、金属錯塩染料、ナフール染料、ベンゾキノン染料、シアニン染料、インジゴ染料、キノイミン染料等の油溶染料が好ましく、これらを組み合せて使用しても良い。
【０１３０】
例えば、以下の油溶染料を挙げることができる。バリファーストイエロー（１１０１、１１０５、３１０８、４１２０）、オイルイエロー（１０５、１０７、１２９、３Ｇ、ＧＧＳ）、バリファーストレッド（１３０６、１３５５、２３０３、３３０４、３３０６、３３２０）、オイルピンク３１２、オイルスカーレット３０８、オイルバイオレット７３０、バリファーストブルー（１５０１、１６０３、１６０５、１６０７、２６０６、２６１０、３４０５、）、オイルブルー（２Ｎ、ＢＯＳ、６１３）、マクロレックスブルーＲＲ、スミプラストグリーンＧ、オイルグリーン（５０２、ＢＧ）等であり、油溶染料の濃度は、電気泳動分散媒に対して、０．１〜３．５重量％が好ましい。
【０１３１】
（電気泳動分散液）
電気泳動分散液は、少なくとも電気泳動粒子１ｅと電気泳動分散媒１ｆを含有する。電気泳動粒子１ｅを帯電させる為に、前記した酸性添加剤、又は塩基性添加剤を添加するのが好ましい。
【０１３２】
電気泳動粒子１ｅの濃度は、その粒径によって異なるが、電気泳動分散媒に対して０．５から５０重量％が好ましく、更には１から３０重量％が好ましい。
【０１３３】
（電気泳動表示）
本発明の電気泳動粒子を用いた電気泳動表示素子の表示例を図２に示す。図２は、白色の電気泳動粒子１ｅ、青色染料で着色した電気泳動分散媒１ｆからなる電気泳動分散液をセルに充填した場合の表示例である。電気泳動粒子１ｅは、負に帯電しているものとする。
【０１３４】
第２電極１ｄを０Ｖとし、第１電極１ｃに負極性の電圧を印加すると、電気泳動粒子１ｅが第２電極１ｄに集まり、セルを上から観察すると、白色の電気泳動粒子１ｅの分布により白色に見える（図２（ａ））。
【０１３５】
一方、第２電極１ｄを０Ｖとし、第１電極１ｃに正極性の電圧を印加すると、電気泳動粒子１ｅが第１電極１ｃ上に集まり、セルを上から観察すると、青色に見える（図２（ｂ））。
【０１３６】
本発明の電気泳動粒子１ｅを用いた電気泳動表示素子の別の表示例を図３に示す。図３は、正に帯電した白色の電気泳動粒子１ｅｗ、負に帯電した黒色の電気泳動粒子１ｅｂ、及び無色透明の電気泳動分散媒１ｆからなる電気泳動分散液をセルに充填した場合の表示例である。
【０１３７】
第２電極１ｄを０Ｖとし、第１電極１ｃに負極性の電圧を印加すると、黒色の電気泳動粒子１ｅｂが第２電極１ｄに集まり、白色の電気泳動粒子１ｅｗは第１電極１ｃに集まる。セルを上から観察すると、黒色の電気泳動粒子１ｅｂの分布により黒色に見える（図３（ａ））。
【０１３８】
一方、第２電極１ｄを０Ｖとし、第１電極１ｃに正極性の電圧を印加すると、白色の電気泳動粒子１ｅｗが第２電極１ｄに集まり、黒色の電気泳動粒子１ｅｂは第１電極１ｃに集まるので、セルを上から観察すると、白色の電気泳動粒子１ｅｗの分布により白色に見える（図３（ｂ））。
【０１３９】
印加電圧は、電気泳動粒子の帯電量、電極間距離などによって異なるが、通常は、数Ｖから数十Ｖ程度が必要であり、階調表示は印加電圧や時間によって制御することができる。このような駆動を画素単位で行うことにより、多数の画素によって任意の画像や文字を表示することができる。
【０１４０】
（別の電気泳動表示素子の構成）
本発明の電気泳動粒子を用いた電気泳動表示素子の他の実施態様について図面を参照しながら説明する。図４は本発明の電気泳動粒子を用いた電気泳動表示素子の他の実施態様を示す断面図である。
【０１４１】
図４（ａ）の電気泳動表示素子において、第１基板４ａ上に第１電極４ｃ及び第２電極４ｄが設けられ、電極間及び第２電極４ｄ上には絶縁層４ｈ、４ｉがそれぞれ形成されている。絶縁層４ｈは、着色されていても無色透明であってもよいが、絶縁層４ｉは無色透明である。第１基板４ａと第２基板４ｂが、隔壁４ｇを介して所定の間隔で対向するように配置されている。第１基板４ａ、第２基板４ｂ、及び隔壁４ｇからなるセル（空間）に、少なくとも電気泳動粒子４ｅと電気泳動分散媒４ｆからなる電気泳動分散液が封入されている。この電気泳動表示素子は、第２基板４ｂのある側が表示面である。
【０１４２】
図４（ｂ）は、マイクロカプセルを用いた電気泳動表示素子を示す。前記電気泳動分散液を内包したマイクロカプセル４ｊが第１基板４ａ上に配置され、第２基板４ｂで覆われている。尚、マイクロカプセル４ｊを用いる場合、絶縁層４ｉはなくてもよい。
【０１４３】
図４において、第２電極４ｄは個々のセル（又はマイクロカプセル）内の電気泳動分散液に対して、各々独立して所望の電界を印加できる画素電極であり、第１電極４ｃは全面同一電位で印加する共通電極である。尚、この画素電極にはスイッチ素子が設けられており、不図示のマトリクス駆動回路から行ごとに選択信号が印加され、更に各列に制御信号と駆動トランジスタからの出力が印加されて、個々のセル（又はマイクロカプセル）内の電気泳動分散液に対して所望の電界を印加することができる。個々のセル（又はマイクロカプセル）内の電気泳動粒子４ｅは、第２電極４ｄにより印加される電界によって制御され、各画素は電気泳動粒子の色（例えば黒色）と絶縁層４ｈの色（例えば白色）を表示する。このような駆動を画素単位で行うことにより、多数の画素によって任意の画像や文字を表示することができる。
【０１４４】
第１基板４ａは、電気泳動表示素子を支持する任意の絶縁部材であり、ガラスやプラスチックなどを用いる事ができる。第２基板４ｂには、透明なガラス基板やプラスチック基板等の絶縁部材を使用することができる。
【０１４５】
第１電極４ｃの材料には、Ａｌなどの光反射性の金属電極を使用する。第１電極４ｃ上に形成する絶縁層４ｈには、光を散乱させるための微粒子、例えば酸化アルミニウム、酸化チタン等を無色透明の絶縁性樹脂に混ぜ合わせたものを使用できる。無色透明の絶縁性樹脂には、前述した絶縁性樹脂を挙げることができる。あるいは、微粒子を用いずに金属電極表面の凹凸を利用して光を散乱させる方法を用いてもよい。
【０１４６】
第２電極４ｄには表示素子の観察者側からみて暗黒色に見える導電性材料、例えば、炭化チタンや黒色化処理したＣｒ、黒色層を表面に形成したＡｌ、Ｔｉ等を使用できる。また、第２電極４ｄのパターン形成には、フォトリソグラフィー法を用いることができる。
【０１４７】
続いて第２電極４ｄ上に絶縁層４ｉを形成する。絶縁層４ｉには、前記した無色透明な絶縁性樹脂を使用することができる。
【０１４８】
本実施態様の表示コントラストは、第２電極４ｄと画素の面積比に大きく依存する為、コントラストを高めるためには第２電極４ｄの露出面積を画素のそれに対して小さくする必要があり、通常は１：２〜１：５程度が好ましい。
【０１４９】
隔壁４ｇは、前述と同様の隔壁形成方法と材料を用いることができる。前記電気泳動分散液をセル内に充填する方法は特に限定されないが、前述したインクジェット方式のノズルを使用することができる。
【０１５０】
（マイクロカプセル）
前記電気泳動分散液を内包するマイクロカプセル４ｊは、前述したように、界面重合法、ｉｎ  ｓｉｔｕ  重合法、コアセルベーション法等の既知の方法で得ることができ、マイクロカプセル３ｊの形成材料には、前記した同様のポリマー材料を使用することができる。
【０１５１】
また、マイクロカプセル４ｊを第１基板４ａ上に配置する方法は特に制限されないが、前述したインクジェット方式のノズルを使用することができる。
【０１５２】
尚、基板上に配置されたマイクロカプセル４ｊの位置ずれを防止する目的で、前述したようにマイクロカプセル４ｊの隙間に光透過性の樹脂バインダーを含浸させて基板上に固定しても良い。光透過性の樹脂バインダーとして、前述した樹脂を用いることができる。
【０１５３】
第１基板４ａと第２基板４ｂを封止する場合、マイクロカプセル４ｊの形状が、第１基板４ａに対して水平方向の長さが垂直方向の長さよりも長い形状をとるように、押圧下で基板間を封止することが好ましい（図４（ｂ）参照）。
【０１５４】
（電気泳動分散媒）
電気泳動分散媒４ｆに関しては、前述した同様の液体を使用することができる。
【０１５５】
（電気泳動粒子）
電気泳動粒子４ｅには、前述と同様の方法によって得た黒色粒子を使用することができる。本実施態様における電気泳動粒子４ｅの濃度は、その粒径によって異なるが、電気泳動分散媒４ｆに対して０．５から１０重量％が好ましく、更には１から５重量％が好ましい。電気泳動粒子４ｅの濃度が０．５重量％未満の場合、第１電極４ｃ上を完全に隠蔽できなくなり、表示コントラストが淡くなるので好ましくない。また、電気泳動粒子４ｅの濃度が１０重量％を越えると着色した第２電極４ｄ上から溢れ出し、表示コントラストが悪くなるので好ましくない。
【０１５６】
（電気泳動分散液）
電気泳動分散液は、少なくとも電気泳動粒子４ｅと電気泳動分散媒４ｆを含有する。電気泳動粒子４ｅを帯電させる為に、前記した酸性添加剤、又は塩基性添加剤を添加するのが好ましい。
【０１５７】
（電気泳動表示）
本発明の電気泳動粒子を用いた電気泳動表示素子の表示例を図５に示す。図５は、黒色の電気泳動粒子４ｅ、無色透明な電気泳動分散媒４ｆからなる電気泳動分散液をセルに充填した場合の表示例である。電気泳動粒子４ｅは、負に帯電しているものとする。また、絶縁層４ｈ上が白色であり、第２電極４ｄ上が黒色であるものとする。
【０１５８】
第１電極４ｃを０Ｖとし、第２電極４ｄに正極性の電圧を印加すると、電気泳動粒子４ｅが第２電極４ｄ上に集まり、セルを上から観察すると、白色に見える（図５（ａ））。
【０１５９】
一方、第１電極４ｃを０Ｖとし、第２電極４ｄに負極性の電圧を印加すると、電気泳動粒子４ｅが第１電極４ｃ上に集まり、セルを上から観察すると、黒色に見える（図５（ｂ））。
【０１６０】
印加電圧は、電気泳動粒子の帯電量、電極間距離などによって異なるが、通常は、数Ｖから数十Ｖ程度が必要であり、階調表示は印加電圧や時間によって制御することができる。このような駆動を画素単位で行うことにより、多数の画素によって任意の画像や文字を表示することができる。
【実施例】
【０１６１】
以下、実施例により本発明を更に具体的に説明する。但し、本発明はこれらの実施例に限定されるものではない。
【０１６２】
（実施例１）
（複合体微粒子の合成）
疎水化処理を施した酸化チタン（平均粒径０．１μｍ、１５重量部）、２，２’−アゾビスイソブチロニトリル（１．７重量部）、スチレン（１３０重量部）、エチレングリコールメタクリレート（７重量部、一般式（Ｉ）ｎ＝４と５の混合物、ブレンマーＰＥ−２００、日本油脂）、ジビニルベンゼン（１５重量部）からなる複合体微粒子用組成物をホモジナイザーで均一に分散させる。０．０５重量％のドデシル硫酸ナトリウム水溶液（４００重量部）にリン酸カルシウム（２０重量部）を分散して得た懸濁媒体中に、上記の複合体微粒子用組成物を投入する。これを、ホモジナイザーを用いて高速攪拌して均一な懸濁液を調整する。懸濁化した複合体微粒子用組成物の平均粒径は、約２．０μｍである。次に、窒素雰囲気下８０℃で懸濁重合を行う。重合終了後、洗浄、乾燥、分級工程を経て、粒子表面に水酸基が局在化された複合体微粒子（着色粒子）を得る。その平均粒径は、約２．０μｍである。
【０１６３】
（着色粒子表面へのリビングラジカル重合開始基の導入）
前記した反応式（ＶＩ）に従ってニトロキシド媒介重合開始基と、前記した反応式（Ｉ）に従って光リビングラジカル重合開始基を、それぞれの割合が２：１となるよう調整した上で着色粒子表面に導入する。このようにして、２種類の異なるリビングラジカル重合開始基が着色粒子表面に固定化される。
【０１６４】
（着色粒子表面への高分子鎖のグラフト化・光リビングラジカル重合）
重合開始基を導入した着色粒子をジメチルスルホキシドに分散させた後、アクリル酸を添加して反応系を窒素ガスで置換する。次に、光照射することによって光リビングラジカル重合開始基から光リビングラジカル重合を行う。重合は室温にて所定時間行う。また、着色粒子表面にグラフト化される高分子鎖の分子量および分子量分布の指標となるように、フリーな重合開始種としてベンジルＮ，Ｎ−ジエチルジチオカルバメートを反応系内に予め加えておく。なお、光照射には４００Ｗ高圧ＵＶランプを使用し、照射波長は３１２ｎｍから５７７ｎｍ、ピーク波長は３６５ｎｍとする。
【０１６５】
重合終了後、分離精製を行い、ポリアクリル酸がグラフト化された着色粒子を得る。合成した着色粒子のＩＲ分析を行ったところ、ポリアクリル酸由来の吸収ピークが観測され、ポリアクリル酸がグラフト化されていることを確認できる。また、フリーな開始種として加えておいたベンジルＮ，Ｎ−ジエチルジチオカルバメートから生成した高分子鎖の分子量と分子量分布を測定したところ、数平均分子量が約２．５万で、分子量分布指数が１．２０であることから、着色粒子表面にグラフト化された高分子鎖は鎖長の揃った高分子鎖であることを確認できる。
【０１６６】
（着色粒子表面への高分子鎖のグラフト化・ニトロキシド媒介重合）
次に、ポリアクリル酸がグラフト化された着色粒子をジメチルスルホキシドに分散させて反応系を窒素ガスで置換した後、イソプレンを添加してニトロキシド媒介重合開始基からニトロキシド媒介重合を行う。重合は８０℃で所定時間行う。また、粒子にグラフト化される高分子鎖の分子量及び分子量分布の指標となるように、フリーな重合開始種としてニトロキシド１を反応系に予め加えておく。
【０１６７】
重合終了後、分離精製を行い、ポリイソプレンとポリアクリル酸がグラフト化された着色粒子１ｅ（電気泳動粒子）を得る。その平均粒径は、約２．２μｍである。
【０１６８】
電気泳動粒子のＩＲ分析を行ったところ、ポリイソプレン由来の吸収ピークが観測され、ポリイソプレンがグラフト化されていることを確認できる。また、フリーな重合開始種として加えておいたニトロキシド１から生成した高分子の分子量と分子量分布を測定したところ、数平均分子量が約５万で、分子量分布指数が１．２５であることから、着色粒子にグラフト化された高分子鎖は鎖長の揃った高分子鎖であることを確認できる。
【０１６９】
（電気泳動評価）
電気泳動粒子１ｅ（白色粒子）５重量％、オイルブルーＮ（アルドリッチ）０．１重量％、ポリイソブチレンコハク酸イミド（塩基性添加剤）０．５重量％、電気泳動分散媒１ｆとしてアイソパーＨ（商品名、エクソン化学社製）９４．４重量％を用い、電気泳動分散液とする。グラフト化されたポリアクリル酸は、ポリイソブチレンコハク酸イミドとの酸−塩基相互作用によって電気泳動粒子１ｅにマイナス帯電を付与し、帯電機能を発現する。また、グラフト化されたポリイソプレンは電気泳動分散媒１ｆ中で広がりを持つことによって分散機能を発現する。
【０１７０】
前記した電気泳動分散液をインクジェット方式のノズルを用いてセルに注入し、電圧印加回路を接続して図１（ａ）に示した電気泳動表示素子を作製する。
【０１７１】
駆動電圧±１０Ｖでコントラスト表示を長時間行ったところ、電気泳動粒子１ｅは分散性と帯電性に優れ、鮮明な青白表示を行うことができる。
【０１７２】
（実施例２）
実施例１と同様にして得た電気泳動分散液を用いて、該分散液を内包するマイクロカプセル１ｉをｉｎ  ｓｉｔｕ  重合法によって作製する。マイクロカプセルの膜材質は尿素−ホルムアルデヒド樹脂である。マイクロカプセル１ｉをインクジェット方式のノズルを用いて第１基板１ａ上に配置し、電圧印加回路を接続して図１（ｂ）に示した電気泳動表示素子を作製する。
【０１７３】
駆動電圧±１０Ｖでコントラスト表示を長時間行ったところ、電気泳動粒子１ｅは分散性と帯電性に優れ、鮮明な青白表示を行うことができる。
【０１７４】
（実施例３）
（複合体微粒子の合成）
疎水化処理を施したカーボンブラック（平均粒径０．１μｍ、１０重量部）、２，２’−アゾビスイソブチロニトリル（１．７重量部）、スチレン（１３０重量部）、エチレングリコールメタクリレート（７重量部、一般式（Ｉ）ｎ＝４と５の混合物、ブレンマーＰＥ−２００、日本油脂）、ジビニルベンゼン（１５重量部）からなる複合体微粒子用組成物をホモジナイザーで均一に分散させる。０．０５重量％のドデシル硫酸ナトリウム水溶液（１８００重量部）にリン酸カルシウム（９０重量部）を分散して得た懸濁媒体中に、上記の複合体微粒子用組成物を投入する。これを、ホモジナイザーを用いて高速攪拌して均一な懸濁液を調整する。懸濁化した複合体微粒子用組成物の平均粒径は、約１．５μｍである。次に、窒素雰囲気下８０℃で懸濁重合を行う。重合終了後、洗浄、乾燥、分級工程を経て、粒子表面に水酸基が局在化された複合体微粒子（着色粒子）を得る。その平均粒径は、約１．５μｍである。
【０１７５】
（着色粒子表面へのリビングラジカル重合開始基の導入）
前記した反応式（Ｉ）に従って光リビングラジカル重合開始基と、前記した反応式（ＩＶ）に従って原子移動ラジカル重合開始基を、それぞれの割合が１：１となるように調整した上で着色粒子表面に導入する。このようにして、２種類の異なるリビングラジカル重合開始基が着色粒子表面に固定化される。
【０１７６】
（着色粒子表面への高分子鎖のグラフト化・光リビングラジカル重合）
重合開始基を導入した着色粒子をジメチルスルホキシドに分散させた後、メタクリル酸アミノエチルを添加して反応系を窒素ガスで置換する。次に、光照射することによって光リビングラジカル重合開始基から光リビングラジカル重合を行う。重合は室温にて所定時間行う。また、着色粒子表面にグラフト化される高分子鎖の分子量および分子量分布の指標となるように、フリーな重合開始種としてベンジルＮ，Ｎ−ジエチルジチオカルバメートを反応系内に予め加えておく。なお、光照射には、実施例１と同様に４００Ｗ高圧ＵＶランプを使用する。
【０１７７】
重合終了後、分離精製を行い、ポリメタクリル酸アミノエチルがグラフト化された着色粒子を得る。
【０１７８】
合成した着色粒子のＩＲ分析を行ったところ、ポリメタクリル酸アミノエチル由来の吸収ピークが観測され、ポリメタクリル酸アミノエチルがグラフト化されていることを確認できる。また、フリーな開始種として加えておいたベンジルＮ，Ｎ−ジエチルジチオカルバメートから生成した高分子鎖の分子量と分子量分布を測定したところ、数平均分子量が約２万で、分子量分布指数が１．１７であることから、着色粒子表面にグラフト化された高分子鎖は鎖長の揃った高分子鎖であることを確認できる。
【０１７９】
（着色粒子表面への高分子鎖のグラフト化・原子移動ラジカル重合）
次に、ポリメタクリル酸ミノエチルがグラフト化された着色粒子をジメチルホルムアミドに分散させて臭化第一銅、（−）−スパルテインを添加する。更に、反応系を窒素ガスで置換した後、イソプレンを添加して原子移動ラジカル重合開始基から原子移動ラジカル重合を行う。重合は７０℃で所定時間行う。また、粒子にグラフト化される高分子鎖の分子量及び分子量分布の指標となるように、フリーな重合開始種として２−ブロモイソ酪酸エチルを反応系に予め加えておく。
【０１８０】
重合終了後、分離精製を行い、ポリイソプレンとポリメタクリル酸アミノエチルがグラフト化された着色粒子４ｅ（電気泳動粒子）を得る。その平均粒径は、約１．７μｍである。
【０１８１】
電気泳動粒子のＩＲ分析を行ったところ、ポリイソプレン由来の吸収ピークが観測され、ポリイソプレンがグラフト化されていることを確認できる。また、フリーな重合開始種として加えておいた２−ブロモイソ酪酸エチルから生成した高分子の分子量と分子量分布を測定したところ、数平均分子量が約６万で、分子量分布指数が１．０８であることから、着色粒子にグラフト化された高分子鎖は鎖長の揃った高分子鎖であることを確認できる。
【０１８２】
（電気泳動評価）
電気泳動粒子４ｅ（黒色粒子）１重量％、ロジン酸（酸性添加剤）０．１重量％、電気泳動分散媒４ｆとしてアイソパーＨ（商品名、エクソン化学社製）９８．９重量％を用い、電気泳動分散液とする。グラフト化されたポリメタクリル酸アミノエチルは、ロジン酸との酸−塩基相互作用によって電気泳動粒子４ｅにプラス帯電を付与し、帯電機能を発現する。また、グラフト化されたポリイソプレンは電気泳動分散媒４ｆ中で広がりを持つことによって分散機能を発現する。
【０１８３】
前記した電気泳動分散液をインクジェット方式のノズルを用いてセルに注入し、電圧印加回路を接続して図４（ａ）に示した電気泳動表示素子を作製する。
【０１８４】
駆動電圧±１０Ｖでコントラスト表示を長時間行ったところ、電気泳動粒子４ｅは分散性と帯電性に優れ、鮮明な白黒表示を行うことができる。
【０１８５】
（実施例４）
実施例３と同様にして得た電気泳動分散液を用いて、該分散液を内包するマイクロカプセル４ｊを界面重合法によって作製する。マイクロカプセルの膜材質はポリアミド樹脂である。マイクロカプセル４ｊをインクジェット方式のノズルを用いて第１基板４ａ上に配置し、電圧印加回路を接続して図４（ｂ）に示した電気泳動表示素子を作製する。
【０１８６】
駆動電圧±１０Ｖでコントラスト表示を長時間行ったところ、電気泳動粒子４ｅは分散性と帯電性に優れ、鮮明な白黒表示を行うことができる。
【０１８７】
（実施例５）
（複合体微粒子の合成）
オイルブラックＨＢＢ（２０重量部）、２，２’−アゾビスイソブチロニトリル（１．７重量部）、スチレン（１３０重量部）、エチレングリコールメタクリレート（７重量部、一般式（Ｉ）ｎ＝１）、ジビニルベンゼン（１８重量部）からなる複合体微粒子用組成物をホモジナイザーで均一に分散させる。０．０５重量％のドデシル硫酸ナトリウム水溶液（１８００重量部）にリン酸カルシウム（９０重量部）を分散して得た懸濁媒体中に、上記の複合体微粒子用組成物を投入する。これを、ホモジナイザーを用いて高速攪拌して均一な懸濁液を調整する。懸濁化した複合体微粒子用組成物の平均粒径は、約１．０μｍである。次に、窒素雰囲気下８０℃で懸濁重合を行う。重合終了後、洗浄、乾燥、分級工程を経て、粒子表面に水酸基が局在化された複合体微粒子（着色粒子）を得る。その平均粒径は、約１．０μｍである。
【０１８８】
（着色粒子表面へのリビングラジカル重合開始基の導入）
前記した反応式（ＶＩ）に従ってニトロキシド媒介重合開始基と、前記した反応式（ＩＶ）に従って原子移動ラジカル重合開始基を、それぞれの割合が３：１となるように調整した上で着色粒子表面に導入する。このようにして、２種類の異なるリビングラジカル重合開始基が着色粒子表面に固定化される。
【０１８９】
（着色粒子表面への高分子鎖のグラフト化・原子移動ラジカル重合）
重合開始基を導入した着色粒子をジメチルホルムアミドに分散させて臭化第一銅、（−）−スパルテインを添加する。更に、反応系を窒素ガスで置換した後、Ｎ，Ｎ−ジエチルメタクリル酸アミドを添加して原子移動ラジカル重合開始基から原子移動ラジカル重合を行う。重合は７０℃で所定時間行う。また、粒子にグラフト化される高分子鎖の分子量及び分子量分布の指標となるように、フリーな重合開始種として２−ブロモイソ酪酸エチルを反応系に予め加えておく。
重合終了後、分離精製を行い、ポリ（Ｎ，Ｎ−ジエチルメタクリル酸アミド）がグラフト化された着色粒子を得る。
【０１９０】
着色のＩＲ分析を行ったところ、ポリ（Ｎ，Ｎ−ジエチルメタクリル酸アミド）由来の吸収ピークが観測され、ポリ（Ｎ，Ｎ−ジエチルメタクリル酸アミド）がグラフト化されていることを確認できる。また、フリーな重合開始種として加えておいた２−ブロモイソ酪酸エチルから生成した高分子の分子量と分子量分布を測定したところ、数平均分子量が約２万で、分子量分布指数が１．０５であることから、着色粒子にグラフト化された高分子鎖は鎖長の揃った高分子鎖であることを確認できる。
【０１９１】
（着色粒子表面への高分子鎖のグラフト化・ニトロキシド媒介重合）
次に、ポリ（Ｎ，Ｎ−ジエチルメタクリル酸アミド）がグラフト化された着色粒子をジメチルスルホキシドに分散させて反応系を窒素ガスで置換した後、イソプレンを添加してニトロキシド媒介重合開始基からニトロキシド媒介重合を行う。重合は８０℃で所定時間行う。また、粒子にグラフト化される高分子鎖の分子量及び分子量分布の指標となるように、フリーな重合開始種としてニトロキシド１を反応系に予め加えておく。
【０１９２】
重合終了後、分離精製を行い、ポリイソプレンとポリ（Ｎ，Ｎ−ジエチルメタクリル酸アミド）がグラフト化された着色粒子４ｅ（電気泳動粒子）を得る。その平均粒径は、約１．１μｍである。
【０１９３】
電気泳動粒子のＩＲ分析を行ったところ、ポリイソプレン由来の吸収ピークが観測され、ポリイソプレンがグラフト化されていることを確認できる。また、フリーな重合開始種として加えておいたニトロキシド１から生成した高分子の分子量と分子量分布を測定したところ、数平均分子量が約４万で、分子量分布指数が１．１９であることから、着色粒子にグラフト化された高分子鎖は鎖長の揃った高分子鎖であることを確認できる。
【０１９４】
（電気泳動評価）
電気泳動粒子４ｅ（黒色粒子）１重量％、ロジン酸（塩基性添加剤）０．１重量％、電気泳動分散媒４ｆとしてアイソパーＨ（商品名、エクソン化学社製）９８．９重量％を用い、電気泳動分散液とする。グラフト化されたポリ（Ｎ，Ｎ−ジエチルメタクリル酸アミド）は、ロジン酸との酸−塩基相互作用によって、電気泳動粒子４ｅにプラス帯電を付与し、帯電機能を発現する。また、グラフト化されたポリイソプレンは電気泳動分散媒４ｆ中で広がりを持つことによって分散機能を発現する。
【０１９５】
前記した電気泳動分散液をインクジェット方式のノズルを用いてセルに注入し、電圧印加回路を接続して図４（ａ）に示した電気泳動表示素子を作製する。
【０１９６】
駆動電圧±１０Ｖでコントラスト表示を長時間行ったところ、電気泳動粒子４ｅは分散性と帯電性に優れ、鮮明な白黒表示を行うことができる。
【０１９７】
（実施例６）
実施例５と同様にして得た電気泳動分散液を用いて、該分散液を内包するマイクロカプセル４ｊを界面重合法によって作製する。マイクロカプセルの膜材質はポリアミド樹脂である。マイクロカプセル４ｊをインクジェット方式のノズルを用いて第１基板４ａ上に配置し、電圧印加回路を接続して図４（ｂ）に示した電気泳動表示素子を作製する。
【０１９８】
駆動電圧±１０Ｖでコントラスト表示を長時間行ったところ、電気泳動粒子４ｅは分散性と帯電性に優れ、鮮明な白黒表示を行うことができる。
【０１９９】
（実施例７）
実施例１と同様にして得た電気泳動粒子１ｅ（白色粒子）５重量％、ポリイソブチレンコハク酸イミド（塩基性添加剤）０．５重量％、実施例３と同様にして得た電気泳動粒子４ｅ（黒色粒子）３重量％、ロジン酸（酸性添加剤）０．３重量％、電気泳動分散媒としてアイソパーＨ（商品名、エクソン化学社製）９１．２重量％を用い、電気泳動分散液とする。電気泳動分散媒において、白色の電気泳動粒子はマイナス帯電を示し、一方、黒色の電気泳動粒子はプラス帯電を示す。
【０２００】
前記した電気泳動分散液をインクジェット方式のノズルを用いてセルに注入し、電圧印加回路を接続して図１（ａ）に示した電気泳動表示素子を作製する。
【０２０１】
駆動電圧±１０Ｖでコントラスト表示（図３）を長時間行ったところ、白黒の２種類の電気泳動粒子は分散性と帯電性に優れ、鮮明な白黒表示を行うことができる。
【０２０２】
（実施例８）
実施例７と同様にして得た電気泳動分散液を用いて、該分散液を内包するマイクロカプセル１ｉをｉｎ  ｓｉｔｕ重合法によって作製する。マイクロカプセルの膜材質はメラミン−ホルムアルデヒド樹脂である。マイクロカプセル１ｉをインクジェット方式のノズルを用いて第１基板１ａ上に配置し、電圧印加回路を接続して図１（ｂ）に示した電気泳動表示素子を作製する。
【０２０３】
駆動電圧±１０Ｖでコントラスト表示（図３）を長時間行ったところ、白黒の２種類の電気泳動粒子は分散性と帯電性に優れ、鮮明な白黒表示を行うことができる。
【０２０４】
（実施例９）
（着色粒子表面へのリビングラジカル重合開始基の導入）
前記した反応式（ＶＩＩ）に従って着色粒子（酸化チタン、平均粒径０．１μｍ、粒子表面に水酸基を含有）の表面に光リビングラジカル重合開始基を導入する。次に、前記した反応式（ＩＸ）に従って着色粒子にニトロキシド媒介重合開始基前駆体１３（ｎ＝１０）を反応させ、ニトロキシド媒介重合開始基を導入する。このようにして、２種類の異なるリビングラジカル重合開始基が着色粒子表面に固定化される。尚この時の光リビングラジカル重合開始基とニトロキシド媒介重合開始基の割合は１：１となるように調整する。
【０２０５】
（着色粒子表面への高分子鎖のグラフト化・光リビングラジカル重合）
重合開始基を導入した着色粒子をジメチルスルホキシドに分散させた後、アクリル酸を添加して反応系を窒素ガスで置換し、光照射することによって光リビングラジカル重合開始基から光リビングラジカル重合を行う。重合は室温にて所定時間行う。また、着色粒子表面にグラフト化される高分子鎖の分子量および分子量分布の指標となるように、フリーな重合開始種としてベンジルＮ，Ｎ−ジエチルジチオカルバメートを反応系内に予め加えておく。なお、光照射には、実施例１と同様に４００Ｗ高圧ＵＶランプを使用する。
【０２０６】
重合終了後、分離精製を行い、ポリアクリル酸がグラフト化された着色粒子を得る。合成した着色粒子のＩＲ分析を行ったところ、ポリアクリル酸由来の吸収ピークが観測され、ポリアクリル酸がグラフト化されていることを確認できる。また、フリーな開始種として加えておいたベンジルＮ，Ｎ−ジエチルジチオカルバメートから生成した高分子鎖の分子量と分子量分布を測定したところ、数平均分子量が約２万で、分子量分布指数が１．１５であることから、着色粒子表面にグラフト化された高分子鎖は鎖長の揃った高分子鎖であることを確認できる。
【０２０７】
（着色粒子表面への高分子鎖のグラフト化・ニトロキシド媒介重合）
次に、ポリアクリル酸がグラフト化された着色粒子をジメチルホルムアミドに分散させて反応系を窒素ガスで置換した後、イソプレンを添加してニトロキシド媒介重合開始基からニトロキシド媒介重合を行う。重合は８０℃で所定時間行う。また、粒子にグラフト化される高分子鎖の分子量及び分子量分布の指標となるように、フリーな重合開始種としてニトロキシド１を反応系に予め加えておく。
【０２０８】
重合終了後、分離精製を行い、ポリイソプレンとポリアクリル酸がグラフト化された着色粒子１ｅ（電気泳動粒子）を得る。
【０２０９】
電気泳動粒子のＩＲ分析を行ったところ、ポリイソプレン由来の吸収ピークが観測され、ポリイソプレンがグラフト化されていることを確認できる。また、フリーな重合開始種として加えておいたニトロキシド１から生成した高分子の分子量と分子量分布を測定したところ、数平均分子量が約４万で、分子量分布指数が１．２０であることから、着色粒子にグラフト化された高分子鎖は鎖長の揃った高分子鎖であることを確認できる。
【０２１０】
（電気泳動評価）
電気泳動粒子１ｅ（白色粒子）５重量％、オイルブルーＮ（アルドリッチ）０．１重量％、ポリイソブチレンコハク酸イミド（塩基性添加剤）０．５重量％、電気泳動分散媒１ｆとしてアイソパーＨ（商品名、エクソン化学社製）９４．４重量％を用い、電気泳動分散液とする。グラフト化されたポリアクリル酸は、ポリイソブチレンコハク酸イミドとの酸−塩基相互作用によって電気泳動粒子１ｅにマイナス帯電を付与し、帯電機能を発現する。また、グラフト化されたポリイソプレンは電気泳動分散媒１ｆ中で広がりを持つことによって分散機能を発現する。
【０２１１】
前記した電気泳動分散液をインクジェット方式のノズルを用いてセルに注入し、電圧印加回路を接続して図１（ａ）に示した電気泳動表示素子を作製する。
【０２１２】
駆動電圧±１０Ｖでコントラスト表示を長時間行ったところ、電気泳動粒子１ｅは分散性と帯電性に優れ、鮮明な青白表示を行うことができる。
【０２１３】
（実施例１０）
実施例９と同様にして得た電気泳動分散液を用いて、該分散液を内包するマイクロカプセル１ｉをｉｎ  ｓｉｔｕ  重合法によって作製する。マイクロカプセルの膜材質は尿素−ホルムアルデヒド樹脂である。マイクロカプセル１ｉをインクジェット方式のノズルを用いて第１基板１ａ上に配置し、電圧印加回路を接続して図１（ｂ）に示した電気泳動表示素子を作製する。
【０２１４】
駆動電圧±１０Ｖでコントラスト表示を長時間行ったところ、電気泳動粒子１ｅは分散性と帯電性に優れ、鮮明な青白表示を行うことができる。
【０２１５】
（実施例１１）
（着色粒子表面へのリビングラジカル重合開始基の導入）
前記した反応式（ＶＩＩ）に従って着色粒子（マグネタイト、平均粒径０．１５μｍ、粒子表面に水酸基を含有）の表面に光リビングラジカル重合開始基を導入する。次に、前記した反応式（ＶＩＩＩ）に従って着色粒子に原子移動ラジカル重合開始基前駆体９（ｎ＝６）を反応させ、原子移動ラジカル重合開始基を導入する。このようにして、２種類の異なるリビングラジカル重合開始基が着色粒子表面に固定化される。尚この時の光リビングラジカル重合開始基と原子移動ラジカル重合開始基の割合は１：２となるように調整する。
【０２１６】
（着色粒子表面への高分子鎖のグラフト化・光リビングラジカル重合）
光リビングラジカル重合開始基を導入した着色粒子をジメチルホルムアミドに分散させた後、メタクリル酸アミノエチルを添加して反応系を窒素ガスで置換し、光照射することによって光リビングラジカル重合開始基から光リビングラジカル重合を行う。重合は室温にて所定時間行う。また、着色粒子表面にグラフト化される高分子鎖の分子量および分子量分布の指標となるように、フリーな重合開始種としてベンジルＮ，Ｎ−ジエチルジチオカルバメートを反応系内に予め加えておく。なお、光照射には、実施例１と同様に４００Ｗ高圧ＵＶランプを使用する。
【０２１７】
重合終了後、分離精製を行い、ポリメタクリル酸アミノエチルがグラフト化された着色粒子を得る。
【０２１８】
合成した着色粒子のＩＲ分析を行ったところ、ポリメタクリル酸アミノエチル由来の吸収ピークが観測され、ポリメタクリル酸アミノエチルがグラフト化されていることを確認できる。また、フリーな開始種として加えておいたベンジルＮ，Ｎ−ジエチルジチオカルバメートから生成した高分子鎖の分子量と分子量分布を測定したところ、数平均分子量が約１．５万で、分子量分布指数が１．１０であることから、着色粒子表面にグラフト化された高分子鎖は鎖長の揃った高分子鎖であることを確認できる。
【０２１９】
（着色粒子表面への高分子鎖のグラフト化・原子移動ラジカル重合）
次に、ポリメタクリル酸アミノエチルがグラフト化された着色粒子をジメチルホルムアミドに分散させて臭化第一銅、２，２’−ビピリジルを添加する。更に、反応系を窒素ガスで置換した後、イソプレンを添加して原子移動ラジカル重合開始基から原子移動ラジカル重合を行う。重合は７０℃で所定時間行う。また、粒子にグラフト化される高分子鎖の分子量及び分子量分布の指標となるように、フリーな重合開始種として２−ブロモイソ酪酸エチルを反応系に予め加えておく。重合終了後、分離精製を行い、ポリイソプレンとポリメタクリル酸アミノエチルがグラフト化された着色粒子４ｅ（電気泳動粒子）を得る。
【０２２０】
電気泳動粒子のＩＲ分析を行ったところ、ポリイソプレン由来の吸収ピークが観測され、ポリイソプレンがグラフト化されていることを確認できる。また、フリーな重合開始種として加えておいた２−ブロモイソ酪酸エチルから生成した高分子の分子量と分子量分布を測定したところ、数平均分子量が約４万で、分子量分布指数が１．０７であることから、着色粒子にグラフト化された高分子鎖は鎖長の揃った高分子鎖であることを確認できる。
【０２２１】
（電気泳動評価）
電気泳動粒子４ｅ（黒色粒子）１重量％、ロジン酸（酸性添加剤）０．１重量％、電気泳動分散媒４ｆとしてアイソパーＨ（商品名、エクソン化学社製）９８．９重量％を用い、電気泳動分散液とする。グラフト化されたポリメタクリル酸アミノエチルは、ロジン酸との酸−塩基相互作用によって電気泳動粒子４ｅにプラス帯電を付与し、帯電機能を発現する。また、グラフト化されたポリイソプレンは電気泳動分散媒４ｆ中で広がりを持つことによって分散機能を発現する。
【０２２２】
前記した電気泳動分散液をインクジェット方式のノズルを用いてセルに注入し、電圧印加回路を接続して図４（ａ）に示した電気泳動表示素子を作製する。
【０２２３】
駆動電圧±１０Ｖでコントラスト表示を長時間行ったところ、電気泳動粒子４ｅは分散性と帯電性に優れ、鮮明な白黒表示を行うことができる。
【０２２４】
（実施例１２）
実施例１１と同様にして得た電気泳動分散液を用いて、該分散液を内包するマイクロカプセル４ｊを界面重合法によって作製する。マイクロカプセルの膜材質はポリアミド樹脂である。マイクロカプセル４ｊをインクジェット方式のノズルを用いて第１基板４ａ上に配置し、電圧印加回路を接続して図４（ｂ）に示した電気泳動表示素子を作製する。
【０２２５】
駆動電圧±１０Ｖでコントラスト表示を長時間行ったところ、電気泳動粒子４ｅは分散性と帯電性に優れ、鮮明な白黒表示を行うことができる。
【０２２６】
（実施例１３）
（着色粒子表面へのリビングラジカル重合開始基の導入）
前記した反応式（ＶＩＩＩ）に従って着色粒子（マグネタイト、平均粒径０．１５μｍ、粒子表面に水酸基を含有）の表面に原子移動ラジカル重合開始基前駆体９（ｎ＝６）を反応させ、原子移動ラジカル重合開始基を導入する。次に、前記した反応式（ＩＸ）に従って着色粒子にニトロキシド媒介重合開始基前駆体１３（ｎ＝１０）を反応させ、ニトロキシド媒介重合開始基を導入する。このようにして、２種類の異なるリビングラジカル重合開始基が着色粒子表面に固定化される。尚この時の原子移動ラジカル重合開始基とニトロキシド媒介重合開始基の割合は１：３となるように調整する。
【０２２７】
（着色粒子表面への高分子鎖のグラフト化・原子移動ラジカル重合）
重合開始基を導入した着色粒子をジフェニルエーテルに分散させて臭化第一銅、２，２’−ビピリジルを添加する。更に、反応系を窒素ガスで置換した後、Ｎ，Ｎ−ジエチルメタクリル酸アミドを添加して原子移動ラジカル重合開始基から原子移動ラジカル重合を行う。重合は７０℃で所定時間行う。また、粒子にグラフト化される高分子鎖の分子量及び分子量分布の指標となるように、フリーな重合開始種として２−ブロモイソ酪酸エチルを反応系に予め加えておく。
重合終了後、分離精製を行い、ポリ（Ｎ，Ｎ−ジエチルメタクリル酸アミド）がグラフト化された着色粒子を得る。
【０２２８】
着色粒子のＩＲ分析を行ったところ、ポリ（Ｎ，Ｎ−ジエチルメタクリル酸アミド）由来の吸収ピークが観測され、ポリ（Ｎ，Ｎ−ジエチルメタクリル酸アミド）がグラフト化されていることを確認できる。また、フリーな重合開始種として加えておいた２−ブロモイソ酪酸エチルから生成した高分子の分子量と分子量分布を測定したところ、数平均分子量が約２万で、分子量分布指数が１．０５であることから、着色粒子にグラフト化された高分子鎖は鎖長の揃った高分子鎖であることを確認できる。
【０２２９】
（着色粒子表面への高分子鎖のグラフト化・ニトロキシド媒介重合）
次に、ポリ（Ｎ，Ｎ−ジエチルメタクリル酸アミド）がグラフト化された着色粒子をジメチルホルムアミドに分散させて反応系を窒素ガスで置換した後、イソプレンを添加してニトロキシド媒介重合開始基からニトロキシド媒介重合を行う。重合は８０℃で所定時間行う。また、粒子にグラフト化される高分子鎖の分子量及び分子量分布の指標となるように、フリーな重合開始種としてニトロキシド１を反応系に予め加えておく。
【０２３０】
重合終了後、分離精製を行い、ポリイソプレンとポリ（Ｎ，Ｎ−ジエチルメタクリル酸アミド）がグラフト化された着色粒子４ｅ（電気泳動粒子）を得る。
【０２３１】
電気泳動粒子のＩＲ分析を行ったところ、ポリイソプレン由来の吸収ピークが観測され、ポリイソプレンがグラフト化されていることを確認できる。また、フリーな重合開始種として加えておいたニトロキシド１から生成した高分子の分子量と分子量分布を測定したところ、数平均分子量が約４．５万で、分子量分布指数が１．２３であることから、着色粒子にグラフト化された高分子鎖は鎖長の揃った高分子鎖であることを確認できる。
【０２３２】
（電気泳動評価）
電気泳動粒子４ｅ（黒色粒子）１重量％、ロジン酸（塩基性添加剤）０．１重量％、電気泳動分散媒４ｆとしてアイソパーＨ（商品名、エクソン化学社製）９８．９重量％を用い、電気泳動分散液とする。グラフト化されたポリ（Ｎ，Ｎ−ジエチルメタクリル酸アミド）は、ロジン酸との酸−塩基相互作用によって、電気泳動粒子４ｅにプラス帯電を付与し、帯電機能を発現する。また、グラフト化されたポリイソプレンは電気泳動分散媒４ｆ中で広がりを持つことによって分散機能を発現する。
【０２３３】
前記した電気泳動分散液をインクジェット方式のノズルを用いてセルに注入し、電圧印加回路を接続して図４（ａ）に示した電気泳動表示素子を作製する。
【０２３４】
駆動電圧±１０Ｖでコントラスト表示を長時間行ったところ、電気泳動粒子４ｅは分散性と帯電性に優れ、鮮明な白黒表示を行うことができる。
【０２３５】
（実施例１４）
実施例１３と同様にして得た電気泳動分散液を用いて、該分散液を内包するマイクロカプセル４ｊを界面重合法によって作製する。マイクロカプセルの膜材質はポリアミド樹脂である。マイクロカプセル４ｊをインクジェット方式のノズルを用いて第１基板４ａ上に配置し、電圧印加回路を接続して図４（ｂ）に示した電気泳動表示素子を作製する。
【０２３６】
駆動電圧±１０Ｖでコントラスト表示を長時間行ったところ、電気泳動粒子４ｅは分散性と帯電性に優れ、鮮明な白黒表示を行うことができる。
【０２３７】
（実施例１５）
実施例９と同様にして得た電気泳動粒子（白色粒子）５重量％、ポリイソブチレンコハク酸イミド（塩基性添加剤）０．５重量％、実施例１１と同様にして得た電気泳動粒子（黒色粒子）３重量％、ロジン酸（酸性添加剤）０．３重量％、電気泳動分散媒としてアイソパーＨ（商品名、エクソン化学社製）９１．２重量％を用い、電気泳動分散液とする。電気泳動分散媒において、白色の電気泳動粒子はマイナス帯電を示し、一方、黒色の電気泳動粒子はプラス帯電を示す。
【０２３８】
前記した電気泳動分散液をインクジェット方式のノズルを用いてセルに注入し、電圧印加回路を接続して図１（ａ）に示した電気泳動表示素子を作製する。
【０２３９】
駆動電圧±１０Ｖでコントラスト表示（図３）を長時間行ったところ、白黒の２種類の電気泳動粒子は分散性と帯電性に優れ、鮮明な白黒表示を行うことができる。
【０２４０】
（実施例１６）
実施例１５と同様にして得た電気泳動分散液を用いて、該分散液を内包するマイクロカプセル１ｉをｉｎ  ｓｉｔｕ重合法によって作製する。マイクロカプセルの膜材質はメラミン−ホルムアルデヒド樹脂である。マイクロカプセル１ｉをインクジェット方式のノズルを用いて第１基板１ａ上に配置し、電圧印加回路を接続して図１（ｂ）に示した電気泳動表示素子を作製する。
【０２４１】
駆動電圧±１０Ｖでコントラスト表示（図３）を長時間行ったところ、白黒の２種類の電気泳動粒子は分散性と帯電性に優れ、鮮明な白黒表示を行うことができる。
【図面の簡単な説明】
【０２４２】
【図１】本発明の電気泳動粒子を用いた電気泳動表示素子の一実施態様例を示す断面図である。
【図２】本発明の電気泳動粒子を用いた電気泳動表示素子の表示例を示す概略図である。
【図３】本発明の電気泳動粒子を用いた電気泳動表示素子の表示例を示す概略図である。
【図４】本発明の電気泳動粒子を用いた電気泳動表示素子の他の実施態様例を示す断面図である。
【図５】本発明の電気泳動粒子を用いた電気泳動表示素子の表示例を示す概略図である。
【符号の説明】
【０２４３】
１ａ  第１基板
１ｂ  第２基板
１ｃ  第１電極
１ｄ  第２電極
１ｅ  電気泳動粒子
１ｆ  電気泳動分散媒
１ｇ  隔壁
１ｈ  絶縁層
１ｉ  マイクロカプセル
４ａ  第１基板
４ｂ  第２基板
４ｃ  第１電極
４ｄ  第２電極
４ｅ  電気泳動粒子
４ｆ  電気泳動分散媒
４ｇ  隔壁
４ｈ  絶縁層
４ｉ  絶縁層
４ｊ  マイクロカプセル
【図１】
2006113389.tif 000013
【図２】
2006113389.tif 000014
【図３】
2006113389.tif 000015
【図４】
2006113389.tif 000016
【図５】
2006113389.tif 000017